ЭЛЕКТРОЛИТ ДЛЯ ХИМИЧЕСКОГО ИСТОЧНИКА ТОКА
ELECTROLYTE FOR CHEMICAL CURRENT SOURCE

Изобретение относится к области электротехнической промышленности, в частности к разработке расплавляемых электролитов для химических источников тока на основе солей лития.
2
4
2
4
Известен электролит для химических источников тока, включающих хлорид, бромид и сульфат лития. Однако он характеризуется высокой температурой плавления 460°C (Фролов Е.И., Филиппова Г.А., Губанова Т.В., Гаркушин И.К. Исследование и сравнения характеристик нонвариантных точек трехкомпонентных систем LiF-LiBr-LiSO и LiCl-LiBr-LiSO. Физико-химические процессы в конденсированных средах и на межфазных границах (ФАГРАН-2008). В 2т.: Материалы IV Всероссийской конференции, Воронеж, 6-9 октября 2008 г. - Воронеж: Научная книга, 2008 - с.652-654).
3
2
4
Также известен электролит для химических источников тока, включающий хлорид, бромид и метаванадат лития. Он имеет температуру плавления 464°C (Губанова Т.В., Фролов Е.И., Гаркушин И.К. Трехкомпонентные системы LiCl-LiBr-LiVO и LiCl-LiBr-LiMoO. Журн. неорган. химии. - 2009. - Т.54. - №7. С.1220-1223), что является также высокой температурой плавления.
3
2
4
Наиболее близким к предложенному является электролит, включающий хлорид, бромид и молибдат лития 444°C (Губанова Т.В., Фролов Е.И., Гаркушин И.К. Трехкомпонентные системы LiCl-LiBr-LiVO и LiCl-LiBr-LiMoO. Журн. неорган. химии. - 2009. - Т.54. - №7. С.1220-1223).
Однако этот электролит также имеет высокую температуру плавления, что снижает диапазон использования его по температуре и дополнительно увеличивает энергозатраты на приведение в рабочее состояние.
Новизна заявляемого состава по сравнению с известными заключается в том, что используют четырехкомпонентную смесь солей из хлорида, бромида метаванадата и молибдата лития.
Техническим результатом является снижение температуры плавления солевого состава. Технический результат достигается сплавлением ингредиентов в определенных соотношениях, которые получены изучением четырехкомпонентной системы из хлорида, бромида, метаванадата и молибдата лития.
Предложенный электролит можно подготовить следующим образом. Исходные предварительно обезвоженные соли взвешивают, помещают в платиновом тигле в печь шахтного типа и переплавляют. Соотношения ингредиентов и температуры плавления составов для заявляемых пределов следующие:
Пример 1
0,0419 г (4,2 мас.%) хлорида лития +0,3150 г (31,5 мас.%) бромида лития +0,2992 г (29,9 мас.%) метаванадата лития +0,3439 г (34,4 мас.%) молибдат лития.
Температура плавления равна 391°C.
Пример 2
0,0423г (4,2 мас.%) хлорида лития +0,3106 г (31,1 мас.%) бромида лития +0,3019 г (30,2 мас.%) метаванадата лития +0,3452 г (34,5 мас.%) молибдата лития.
Температура плавления равна 389°C.
Пример 3
0,0425г (4,3 мас.%) хлорида лития +0,3060 г (30,6 мас.%) бромида лития +0,3033 г (30,3 мас.%) метаванадата лития +0,3482 г (34,8 мас.%) молибдата лития.
Температура плавления составляет 393°C.
За заявляемыми пределами возрастает температура плавления:
Пример 4
0,0400 г (4,0 мас.%) хлорида лития +0,3472 г (34,7 мас.%) бромида лития +0,2852 г (28,5 мас.%) метаванадата лития +0,3276 г (32,8 мас.%) молибдата лития.
Температура плавления состава 397°C.
Пример 5
0,0439 г (4,4 мас.%) хлорида лития +0,2834 г (28,3 мас.%) бромида лития +0,3132 г (31,32 мас.%) метаванадата лития +0,3595 г (35,95 мас.%) молибдата лития.
Температура плавления равна 399°C.
Заявляемый электролит имеет существенное преимущество по сравнению с известными - на 50° снижена температура плавления, что снижает энергозатраты на приведение электролита в рабочее состояние и расширяет температурный диапазон использования электролита.